(57)【特許請求の範囲】
【請求項１】
オリエンテーションフラットを基準とする所定パターンの誘電体分離溝が形成された活性層用ウェーハの表面に誘電体分離酸化膜を介してポリシリコン層を成長させ、
この活性層用ウェーハの外周部に堆積したポリシリコンを、元の活性層用ウェーハに触れない範囲で面取りし、
面取り後、このポリシリコン層の表面を研磨し、次にこの研磨面を張り合わせ面として、活性層用ウェーハを支持基板用ウェーハの表面に張り合わせ、
この張り合わせウェーハの外周部を面取りし、
その後、活性層用ウェーハを裏面側から研削・研磨して、この研磨面に誘電体分離酸化膜で分離された複数の誘電体分離シリコン島を現出させる張り合わせ誘電体分離ウェーハの製造方法において、
上記ウェーハ張り合わせ時、これらのウェーハを透過する透過光を利用して、ポリシリコン層に覆われた活性層用ウェーハの元のオリエンテーションフラットと支持基板用ウェーハのオリエンテーションフラットとを合致させて、前記誘電体分離溝のパターンの位置と支持基板用ウェーハのオリエンテーションフラットの位置とを検出し、この検出結果に基づき、活性層用ウェーハの誘電体分離溝のパターンと支持基板用ウェーハのオリエンテーションフラットとの位置関係を一様に揃えた後、この状態を保って、両ウェーハを張り合わせる張り合わせ誘電体分離ウェーハの製造方法。
【請求項２】
オリエンテーションフラットを基準とする所定パターンの誘電体分離溝が形成された活性層用ウェーハの表面に誘電体分離酸化膜を介してポリシリコン層を成長させ、
この活性層用ウェーハの外周部に堆積したポリシリコンを、元の活性層用ウェーハに触れない範囲で面取りし、
面取り後、このポリシリコン層の表面を研磨し、次にこの研磨面を張り合わせ面として、活性層用ウェーハを支持基板用ウェーハの表面に張り合わせ、
この張り合わせウェーハの外周部を面取りし、
その後、活性層用ウェーハを裏面側から研削・研磨して、この研磨面に誘電体分離酸化膜で分離された複数の誘電体分離シリコン島を現出させる張り合わせ誘電体分離ウェーハの製造方法において、
上記ウェーハ張り合わせ時、これらのウェーハを透過する透過光を利用して、ポリシリコン層に覆われた活性層用ウェーハの元のオリエンテーションフラットの位置と支持基板用ウェーハのオリエンテーションフラットの位置とを検出し、この検出結果に基づき、両ウェーハのオリエンテーションフラットを合致させた後、この状態を保って、活性層用ウェーハと支持基板用ウェーハとを張り合わせる張り合わせ誘電体分離ウェーハの製造方法。
【発明の詳細な説明】
【０００１】
【発明の属する技術分野】
この発明は張り合わせ誘電体分離ウェーハの製造方法、詳しくは支持基板用ウェーハのＯＦ（オリエンテーションフラット）と、活性層用ウェーハの誘電体分離溝のパターンとの位置関係が揃っている張り合わせ誘電体分離ウェーハの製造方法に関する。
【０００２】
【従来の技術】
従来の張り合わせ誘電体分離ウェーハは、図４に示す各工程を経て製造されていた。
まず、活性層用ウェーハとなる表面を鏡面加工したシリコンウェーハ１０を用意する（図４（ａ））。次いで、このシリコンウェーハ１０の表面に、マスク酸化膜１１を形成する（図４（ｂ））。さらに、ホトレジスト１２をマスク酸化膜１１上に被着し、フォトリソグラフ法によってその所定位置に開口を形成する。そして、この開口を介して露出した酸化膜１１を除去し、酸化膜１１に所定パターンの窓を形成する。その結果、シリコンウェーハ１０の表面の一部が露出する。次に、ホトレジスト１２の除去後、このシリコンウェーハ１０をアルカリ性のエッチング液（ＩＰＡ／ＫＯＨ／Ｈ2 Ｏ）に浸漬して、ウェーハ表面の窓内部を異方性エッチングする（図４（ｃ））。このようにして、ウェーハ表面に断面Ｖ字形状の誘電体分離用溝１３が形成される。
【０００３】
次に、このマスク酸化膜１１を希フッ酸液またはバッファフッ酸液で洗浄除去する（図４（ｄ））。それから、ウェーハ表面に、酸化熱処理によって誘電体分離酸化膜１４を形成する（図４（ｅ））。この結果、誘電体分離用溝１３表面を含むシリコンウェーハ表面に所定厚さの誘電体分離酸化膜１４が形成される。
続いて、このシリコンウェーハ１０の表面、すなわち誘電体分離酸化膜１４上に、種ポリシリコン層１５を所定の厚さに被着し、その後、約１２００〜１３００℃での高温ＣＶＤ法で、高温ポリシリコン層１６を１５０μｍ程度の厚さに成長させる（図４（ｆ））。それから、ウェーハ外周部を面取りし、次いでウェーハ裏面に研磨を施して、ウェーハ裏面に回り込んだ不要な高温ポリシリコンの部分を除去して平坦化する。次に、ウェーハ表面の高温ポリシリコン層１６を厚さ約１０〜８０μｍまで研削、研磨する（図４（ｇ））。
このあと、ウェーハ表面に５５０〜７００℃の低温ＣＶＤ法で、厚さ１〜５μｍの低温ポリシリコン層１７を成長させる。そして、張り合わせ面の平坦化を図る目的で、この低温ポリシリコン層１７の表面をポリッシングする（図４（ｇ））。
【０００４】
一方、上記シリコンウェーハ１０とは別の、支持基板用ウェーハとなるシリコン酸化膜２１で被覆されたシリコンウェーハ２０を準備する（図４（ｈ））。このウェーハ表面は鏡面加工してある。次に、このシリコンウェーハ２０上に、上記活性層用ウェーハ用のシリコンウェーハ１０を、鏡面同士を接触させて張り合わせる（図４（ｉ））。
その後、張り合わせウェーハの張り合わせ強度を高める熱処理が施される。次に、図４（ｊ）に示すように、この張り合わせウェーハの活性層用ウェーハ側の外周部を面取りする。すなわち、シリコンウェーハ１０の表面から斜めに研削し、張り合わせ界面を通り越してシリコンウェーハ２０の表層部に達するまで面取りする。
そして、この張り合わせウェーハの活性層用ウェーハ側表面を研削・研磨する（図４（ｋ））。この活性層用ウェーハの研削量は、誘電体分離酸化膜１４の一部が外部に露出し、高温ポリシリコン層１６の表面上に、誘電体分離酸化膜１４で区画された誘電体分離シリコン島１０Ａが現出するまでとする。なお、シリコン酸化膜２１は、ＨＦ洗浄により適時除去される。
【０００５】
【発明が解決しようとする課題】
この従来技術では、前述したように、シリコンウェーハ１０に高温ポリシリコン層１６を成長させた後、これに面取りを施して、ウェーハ外周部に堆積したポリシリコンを除去している。ところが、実際に、この作業を完璧に行なうのは不可能であり、削り過ぎによるシリコンウェーハ１０の小径化を避けるため、通常はウェーハ外周部にポリシリコンの一部を残している。
このことは、シリコンウェーハ１０のＯＦ部分でも同様である。すなわち、面取り後、高温ポリシリコン層１６のＯＦと、シリコンウェーハ１０のＯＦとが平行でない場合が多々あった。
【０００６】
一般的に、ウェーハの張り合わせは、活性層用ウェーハのＯＦと支持基板用ウェーハのＯＦとを合致させ、その後、例えば両ウェーハの中央部からウェーハ外周部に向かって徐々に接触面積を広げるように張り合わされる。このようにすれば、支持基板用ウェーハのＯＦと、活性層用ウェーハに形成された誘電体分離溝の格子状のパターン（以下、単にパターンという場合がある）とを、一様な位置関係を保って張り合わせることができる。具体的には、この格子状のパターンを構成する横方向の誘電体分離用溝（図３のＹ方向に沿った溝）と、支持基板用ウェーハのＯＦとを平行にする。その結果、この張り合わせ以降の各工程で、支持基板用ウェーハのＯＦを基準としたオートアライメントを行なうことができる。
【０００７】
しかしながら、このようなオートアライメントが実施できるのは、活性層用ウェーハのＯＦ部分において、高温ポリシリコン層のＯＦと、この活性層用ウェーハの本来のＯＦとが平行であることが条件となる。これは、誘電体分離溝のパターンが高温ポリシリコン層で外方から覆われており、例えばモニタ画面上で支持基板用ウェーハのＯＦと上記パターンの横溝とを視認しながら、両者の平行状態を保って張り合わせることはできない。すなわち、高温ポリシリコン層のＯＦと活性層用ウェーハのＯＦとが平行でなければ、このオートアライメントは実施できないのである。
【０００８】
【発明の目的】
そこで、この発明は、ウェーハ張り合わせ以降の工程で、支持基板用ウェーハのＯＦを基準としたオートアライメントを行なうことができる張り合わせ誘電体分離ウェーハの製造方法を提供することを、その目的としている。
【０００９】
【課題を解決するための手段】
請求項１に記載の発明は、オリエンテーションフラットを基準とする所定パターンの誘電体分離溝が形成された活性層用ウェーハの表面に誘電体分離酸化膜を介してポリシリコン層を成長させ、この活性層用ウェーハの外周部に堆積したポリシリコンを、元の活性層用ウェーハに触れない範囲で面取りし、面取り後、このポリシリコン層の表面を研磨し、次にこの研磨面を張り合わせ面として、活性層用ウェーハを支持基板用ウェーハの表面に張り合わせ、この張り合わせウェーハの外周部を面取りし、その後、活性層用ウェーハを裏面側から研削・研磨して、この研磨面に誘電体分離酸化膜で分離された複数の誘電体分離シリコン島を現出させる張り合わせ誘電体分離ウェーハの製造方法において、上記ウェーハ張り合わせ時、これらのウェーハを透過する透過光を利用して、ポリシリコン層に覆われた活性層用ウェーハの元のオリエンテーションフラットと支持基板用ウェーハのオリエンテーションフラットとを合致させて、前記誘電体分離溝のパターンの位置と支持基板用ウェーハのオリエンテーションフラットの位置とを検出し、この検出結果に基づき、活性層用ウェーハの誘電体分離溝のパターンと支持基板用ウェーハのオリエンテーションフラットとの位置関係を一様に揃えた後、この状態を保って、両ウェーハを張り合わせる張り合わせ誘電体分離ウェーハの製造方法である。
【００１０】
高温ＣＶＤ法とは、シリコンを含んだ原料ガスをキャリアガス（Ｈ2 ガスなど）とともに反応炉内へ導入し、高温に熱せられたシリコンウェーハ上に原料ガスの熱分解または還元により生成されたシリコンを析出させる方法である。シリコンを含む化合物としては、通常、ＳｉＣｌ2 Ｈ2 ，ＳｉＨＣｌ3 ，ＳｉＣｌ4 などが用いられる。
反応炉としては、例えばパンケーキ型炉、シリンダ型炉なども採用できる。
高温ポリシリコンの成長温度は炉の加熱方式で異なる。この用途に用いる最も一般的な縦型炉では、１２００〜１２９０℃、特に１２３０〜１２８０℃が好ましい。１２００℃未満ではシリコンウェーハが割れやすいという不都合が生じる。また、１２９０℃を超えるとスリップが発生し、シリコンウェーハが異常に反ったり、また割れに到りやすいという不都合が生じる。
【００１１】
ポリシリコン層の厚さは、誘電体分離溝を形成するための異方性エッチングの深さの２〜３倍の厚さに対して、残したいポリシリコン層の厚さを付加した厚さとする。ポリシリコン層の厚さが異方性エッチングを行った深さの２倍以下では、エッチング溝が充分に埋まらないことがある。一方で、３倍以上では、不要に厚く成長させることとなり、不経済である。
この異方性エッチング液には、ＫＯＨ（ＩＰＡ／ＫＯＨ／Ｈ2 Ｏ），ＫＯＨ（ＫＯＨ／Ｈ2 Ｏ），ＫＯＨ（ヒドラジン／ＫＯＨ／Ｈ2 Ｏ）を使用することができる。異方性エッチングの条件は、通常の条件を適用することができる。
また、ウェーハ表面側のレジスト膜に、異方性エッチング用の窓部を形成するための各工程の条件は、一般的な条件を採用することができる。
【００１２】
上記透過光の種類は、ウェーハを透過可能な光線であれば限定されない。例えば赤外線、Ｘ線などが挙げられる。
透過光により得られた活性層用ウェーハの透過画像と、支持基板用ウェーハの透過画像は、例えばモニタ画面で視認することができる。その結果、このモニタ画面上で、両ウェーハの重ね合わせの操作を行なうことができる。
なお、この請求項１では、これらの透過画像に基づき、活性層用ウェーハのパターンと支持基板用ウェーハのオリエンテーションフラットとの位置関係を一様に揃える操作がなされる。
ここで、活性層用ウェーハのパターンと支持基板用ウェーハのオリエンテーションフラットとの位置関係を一様に揃えるとは、例えば格子状のパターンを構成する一方向の溝（横溝）と、支持基板用ウェーハのオリエンテーションフラットとを平行にすることをいう。
【００１３】
請求項２に記載の発明は、オリエンテーションフラットを基準とする所定パターンの誘電体分離溝が形成された活性層用ウェーハの表面に誘電体分離酸化膜を介してポリシリコン層を成長させ、この活性層用ウェーハの外周部に堆積したポリシリコンを、元の活性層用ウェーハに触れない範囲で面取りし、面取り後、このポリシリコン層の表面を研磨し、次にこの研磨面を張り合わせ面として、活性層用ウェーハを支持基板用ウェーハの表面に張り合わせ、この張り合わせウェーハの外周部を面取りし、その後、活性層用ウェーハを裏面側から研削・研磨して、この研磨面に誘電体分離酸化膜で分離された複数の誘電体分離シリコン島を現出させる張り合わせ誘電体分離ウェーハの製造方法において、上記ウェーハ張り合わせ時、これらのウェーハを透過する透過光を利用して、ポリシリコン層に覆われた活性層用ウェーハの元のオリエンテーションフラットの位置と支持基板用ウェーハのオリエンテーションフラットの位置とを検出し、この検出結果に基づき、両ウェーハのオリエンテーションフラットを合致させた後、この状態を保って、活性層用ウェーハと支持基板用ウェーハとを張り合わせる張り合わせ誘電体分離ウェーハの製造方法である。
【００１４】
【作用】
この発明によれば、ポリシリコンの成長後、活性層用ウェーハの外周部が面取りされ、次いで活性層用ウェーハと支持基板用ウェーハとの重ね合わせ位置決めが行なわれる。
その際、透過光を使用して、活性層用ウェーハの透過画像および支持基板用ウェーハの透過画像を得る。両ウェーハの透過画像から、活性層用ウェーハの重ね合わせの目印（パターン，オリエンテーションフラット）の位置と、支持基板用ウェーハの重ね合わせの目印（オリエンテーションフラット）の位置とをそれぞれ検出し、各検出結果に基づき、活性層用ウェーハと支持基板用ウェーハとを重ね合わせるための位置決めを行なう。これにより、のちのウェーハ張り合わせ以降の工程において、支持基板用ウェーハのオリエンテーションフラットを基準にした張り合わせ誘電体分離ウェーハのオートアライメントを行なうことができる。
【００１５】
【発明の実施の形態】
以下、この発明の実施例に係る張り合わせ誘電体分離ウェーハの製造方法を説明する。なお、ここでは従来技術の欄で説明した張り合わせ誘電体分離ウェーハの製造方法を例に説明する。したがって、同一部分には同一符号を付す。そして、説明の都合上、水平面内の一方向をＸ方向、これに直交する水平面内の方向をＹ方向、垂直面内の方向をＺ方向とする。
まず、活性層用ウェーハとなる表面を鏡面加工した直径４〜６インチのシリコンウェーハ１０を作製、準備する（図２（ａ））。面方位は（１００）とする。
次に、このシリコンウェーハ１０を洗浄する。それから、このシリコンウェーハの表面に、例えば厚さ１μｍのマスク酸化膜１１を形成する（図２（ｂ））。マスク酸化膜１１に代えて、ＣＶＤ法によりチッ化膜（ＳｉＮx ）を成長させてもよい。
【００１６】
次に、公知のフォトリソ工程により、このマスク酸化膜１１上にフォトレジスト膜１２を被着する。そして、通常の通りフォトレジスト膜１２に所定パターンの窓を形成する（図２（ｃ））。
続いて、この窓を介して、エッチングにより酸化膜１１に同じパターンの窓を形成し、シリコンウェーハ１０表面の一部を露出させる。その後、フォトレジスト膜１２を除去する（同じく図２（ｃ））。そして、このウェーハ表面を洗浄する。
さらに、この酸化膜１１をマスクとして、シリコンウェーハ１０を異方性エッチング液（ＩＰＡ／ＫＯＨ／Ｈ2 Ｏ）に所定時間だけ浸漬する。その結果、シリコンウェーハ表面には所定パターンでの凹部（窪み）が形成されることになる。すなわち、ウェーハ表面に異方性エッチングが施され、断面Ｖ字形状の誘電体分離用溝１３がおよそ７０〜８０μｍの深さで形成される（同じく図２（ｃ））。
【００１７】
次いで、このマスク酸化膜１１は、例えば希ＨＦ液により洗浄除去される（図２（ｄ））。
その後、必要に応じて、シリコン内部にドーパントを注入し、それからウェーハ表面（裏面も）に、酸化熱処理によって所定厚さの誘電体分離酸化膜１４を形成する（図２（ｅ））。このとき、誘電体分離用溝１３上にも、誘電体分離酸化膜１４が形成される。そして、このウェーハ表面を洗浄する。
続いて、このシリコンウェーハ１０の表面、すなわち表面側の誘電体分離酸化膜１４上に、種ポリシリコン層１５を所定の厚さに被着する（図２（ｆ））。被着後その表面を洗浄する。
【００１８】
次に、約１２００〜１３００℃の高温ＣＶＤ法で、種ポリシリコン層１５の表面に、高温ポリシリコン層１６を１５０μｍくらいの厚さに成長させる（同じく図２（ｆ））。ウェーハ外周部に堆積したポリシリコンを元のウェーハに触れない範囲で面取りし、次いでウェーハ裏面に研磨を施して、ウェーハ裏面に回り込んだ不要な高温ポリシリコンの部分を除去して平坦化する。（図２（ｇ））。次に、ウェーハ表面の高温ポリシリコン層１６を厚さ約１０〜８０μｍまで研削、研磨する（図２（ｇ））。
このあと、ウェーハ表面に５５０〜７００℃の低温ＣＶＤ法で、厚さ１〜５μｍの低温ポリシリコン層１７を成長させる。そして、張り合わせ面の平坦化を図る目的で、この低温ポリシリコン層１７の表面をポリッシングする（同じく図２（ｇ））。
一方、支持基板用ウェーハとなる、シリコン酸化膜２１で被覆された直径４〜６インチの鏡面仕上げされたシリコンウェーハ２０を準備する（図２（ｈ））。次いで、その鏡面同士を対峙させて、シリコンウェーハ２０と活性層用ウェーハ用のシリコンウェーハ１０との重ね合わせの位置決めを行い、次いで両ウェーハ１０，２０を接触させて張り合わせる（図２（ｉ））。
【００１９】
ここで、図１を参照して、ウェーハ張り合わせ装置３０によるシリコンウェーハ１０とシリコンウェーハ２０との重ね合わせ位置決め工程、および、張り合わせ工程を詳細に説明する。
図１に示すように、ウェーハ張り合わせ装置３０は、シリコンウェーハ１０を保持するウェーハ保持板（第１の保持手段）３１と、シリコンウェーハ２０を保持するウェーハ保持板（第２の保持手段）３２と、両ウェーハ１０，２０をそれぞれ水平方向（Ｘ，Ｙ方向）に移動させて、ウェーハ１０，２０の重ね合わせ位置を決定する一対のＸＹテーブル（重ね合わせ位置決め手段）３３，３４と、対応するＸＹテーブル３３，３４にそれぞれ搭載されて、重ね合わせ位置決めのために両ウェーハ１０，２０を近接させたり、張り合わせ時に両ウェーハ１０，２０を互いに押しつけて張り合わせる一対の昇降シリンダ（張り合わせ手段）３５，３６と、両ウェーハ１０，２０を透過する赤外線（透過光）を照射し、得られた透過画像から、ウェーハ重ね合わせの目印となるシリコンウェーハ１０の誘電体分離用溝１３のパターンの位置と、シリコンウェーハ２０のＯＦ２０ａの位置とをそれぞれ検出する透過検出部３７と、これらの装置構成体の制御部３８とを備えている。
なお、両ウェーハ保持板３１，３２は真空チャック式である。ＸＹテーブル３３，３４はＸモータおよびＹモータにより駆動される。下方配置された昇降シリンダ３５はロッドを上向きに突出させ、上方配置された昇降シリンダ３６はロッドを下向きに突出させる。透過検出部３７は、上方配置された発光部３８から照射された赤外線を、下方配置された受光部３９により受光する構成になっている。
【００２０】
次に、このウェーハ張り合わせ装置３０の作動を説明する。
吸着面が上向きのウェーハ保持板３１にシリコンウェーハ１０を吸着し、反対に吸着面が下向きのウェーハ保持板３２にシリコンウェーハ２０を吸着する。
その後、ＸＹテーブル３３，３４により各シリコンウェーハ１０，２０をおおまかな重ね合わせ位置まで、それぞれＸＹ方向に水平移動する。このとき、平面視して、シリコンウェーハ１０のＯＦ１０ａと、シリコンウェーハ２０のＯＦ２０ａとが略合致した状態となる。また、両ＯＦ１０ａ，２０ａの上方および下方には、その対応する発光部３８と、受光部３９とがそれぞれ配されている。
【００２１】
次いで、各昇降シリンダ３５，３６のロッドをそれぞれＺ方向に突出させ、両ウェーハ１０，２０を、互いの隙間が１ｍｍ程度になるまで近接させる。なお、両ウェーハ１０，２０の外周部において、ウェーハ間の隙間に数個のくさびを外挿し、常に両ウェーハ１０，２０間の距離が一定になるようにしてもよい。
続いて、発光部３８から、重ね合わせ状態のＯＦ１０ａ，２０ａに向かって赤外線を照射する。照射された赤外線はウェーハ１０，２０の外周部を透過し、その検出データが制御部３８に送られて、モニタ画面（図示せず）上でウェーハ１０，２０の透過画像として認識される。次いで、この透過画像に基づき、制御部３８からＸＹテーブル３３に、誘電体分離用溝１３のパターンとＯＦ２０ａとの位置関係が一様に揃うように、ＸＹ方向への移動指令が出される。これにより、高温ポリシリコン層１６によって誘電体分離溝１３が目視できなくても、ＯＦ２０ａとＹ方向の各誘電体分離用溝（横溝）１３とを平行に配置することができる。
【００２２】
なお、誘電体分離用溝１３の異方性エッチング時、Ｙ方向の各誘電体分離用溝１３は、シリコンウェーハ１０のＯＦ１０ａを基準にしてＯＦ１０ａと平行に異方性エッチングされる。このことは、張り合わせ後のＯＦ１０ａと、ＯＦ２０ａとが平行であることを意味している（図３参照）。ちなみに、高温ポリシリコン層１６のＯＦ１６ａ（見かけ上のシリコンウェーハ１０のＯＦ）は、両ＯＦ１０ａ，２０ａに対して平行状態ではない。
このような赤外線を利用した重ね合わせ位置決めを採用したので、ウェーハ張り合わせ以降の各工程において、ＯＦ２０ａを基準とした張り合わせ誘電体分離ウェーハのオートアライメントを行なうことができる。
【００２３】
その後、得られた張り合わせウェーハの張り合わせ強度を高める熱処理が施される（同じく図２（ｉ））。
次に、図２（ｊ）に示すように、張り合わせウェーハの活性層用ウェーハ側の外周部の面取りを行なう。
そして、この張り合わせウェーハの活性層用ウェーハ側表面を研削・研磨する（図２（ｋ））。活性層用ウェーハの研削量は、誘電体分離酸化膜１４の一部が外部に露出し、高温ポリシリコン層１６の表面上に、誘電体分離酸化膜１４で区画された誘電体分離シリコン島１０Ａが現出するまでとする。なお、シリコン酸化膜２１は、ＨＦ洗浄により適時除去される。こうして、張り合わせ誘電体分離ウェーハが作製される。
【００２４】
【発明の効果】
この発明によれば、このように透過光を照射して取得した活性層用ウェーハの重ね合わせの目印の位置と、支持基板用ウェーハの重ね合わせの目印の位置とから、両ウェーハの重ね合わせの位置を決定するようにしたので、ウェーハ張り合わせ以降の工程で、支持基板用ウェーハのオリエンテーションフラットを基準に、張り合わせ誘電体分離ウェーハのオートアライメントを行なうことができる。
【図面の簡単な説明】
【図１】  この発明の一実施例に係る張り合わせ誘電体分離ウェーハの製造方法に用いられるウェーハ張り合わせ装置を示す説明図である。
【図２】  この発明の一実施例に係る張り合わせ誘電体分離ウェーハの製造方法の各工程を説明するための断面図である。
【図３】  この発明の一実施例に係る張り合わせ誘電体分離ウェーハの製造方法におけるウェーハ重ね合わせ工程を説明する平面図である。
【図４】  従来の張り合わせ誘電体分離ウェーハの製造工程を説明するための断面図である。
【符号の説明】
１０  シリコンウェーハ（活性層用ウェーハ）、
１０Ａ  誘電体分離シリコン島、
１０ａ  ＯＦ（オリエンテーションフラット）、
１３  誘電体分離溝、
１４  誘電体分離酸化膜、
１６  高温ポリシリコン層、
２０  シリコンウェーハ（支持基板用ウェーハ）、
２０ａ  ＯＦ（オリエンテーションフラット）、
３０  ウェーハ張り合わせ装置、
３１  ウェーハ保持板（第１の保持手段）、
３２  ウェーハ保持板（第２の保持手段）、
３３，３４  ＸＹテーブル（重ね合わせ位置決め手段）、
３５，３６  昇降シリンダ（張り合わせ手段）、
３７  透過検出部。
【図１】
0003991300.tif 000002
【図２】
0003991300.tif 000003
【図３】
0003991300.tif 000004
【図４】
0003991300.tif 000005